(57)【要約】【課題】高速化、及び省エネルギー化の要求に十分に対応する画像形成方法に使用される像担持体としての高感度な電子写真感光体及びその製造方法を提供する。【解決手段】正帯電型の画像形成装置に用いる単層型電子写真感光体及びその製造方法であって、像担持体として、導電性基体上に少なくとも電荷発生剤、ホール輸送剤、電子輸送剤及びバインダー樹脂から構成される感光層を備え、電界強度が５×１０5Ｖ／ｃｍにおいて、ＴＯＦ法を用いて測定されるホール輸送剤の移動度をＨＴＭとし、同様に、電子輸送剤の移動度をＥＴＭとしたときに、ホール輸送剤の移動度（ＨＴＭ）を１×１０-5ｃｍ2／Ｖ／ｓｅｃ以上の値とするとともに、電子輸送剤の移動度（ＥＴＭ）を１．７５×１０-9ｃｍ2／Ｖ／ｓｅｃを超える値とし、且つ、ＥＴＭ／ＨＴＭで表される移動度の比率を１／２００００〜１／１０の範囲内の値とする。【選択図】図１
2006065353.tif 000002
【特許請求の範囲】
【請求項１】
正帯電型の画像形成装置に用いる単層型電子写真感光体であって、
像担持体として、導電性基体上に少なくとも電荷発生剤、ホール輸送剤、電子輸送剤及びバインダー樹脂から構成される感光層を備え、
電界強度が５×１０5Ｖ／ｃｍにおいて、ＴＯＦ法を用いて測定されるホール輸送剤の移動度をＨＴＭとし、同様に、電子輸送剤の移動度をＥＴＭとしたときに、
前記ホール輸送剤の移動度（ＨＴＭ）を１×１０-5ｃｍ2／Ｖ／ｓｅｃ以上の値とするとともに、前記電子輸送剤の移動度（ＥＴＭ）を１．７５×１０-9ｃｍ2／Ｖ／ｓｅｃ以上の値とし、且つ、
ＥＴＭ／ＨＴＭで表される移動度の比率を１／２００００〜１／１０の範囲内の値とすることを特徴とする単層型電子写真感光体。
【請求項２】
前記電荷発生剤の添加量を、前記バインダー樹脂に対して、０．１〜３０重量％の範囲内の値とし、
前記ホール輸送剤の添加量を、前記バインダー樹脂に対して、５〜５００重量％の範囲内の値とし、
さらに、前記電子輸送剤の添加量を、前記バインダー樹脂に対して、５〜１００重量％の範囲内の値とすることを特徴とする請求項１に記載の単層型電子写真感光体。
【請求項３】
正帯電型の画像形成装置に用いる単層型電子写真感光体の製造方法であって、
像担持体として、導電性基体上に少なくとも電荷発生剤、ホール輸送剤、電子輸送剤及びバインダー樹脂から構成される感光層を備える工程をそれぞれ含み、
電界強度が５×１０5Ｖ／ｃｍにおいて、ＴＯＦ法を用いて測定されるホール輸送剤の移動度をＨＴＭとし、同様に、電子輸送剤の移動度をＥＴＭとしたときに、
前記ホール輸送剤として、移動度（ＨＴＭ）が１×１０-5ｃｍ2／Ｖ／ｓｅｃ以上の化合物を使用するとともに、前記電子輸送剤として、移動度（ＥＴＭ）が１．７５×１０-9ｃｍ2／Ｖ／ｓｅｃ以上の化合物を使用し、且つ、
ＥＴＭ／ＨＴＭで表される移動度の比率が１／２００００〜１／１０の範囲内の値となるようなホール輸送剤及び電子輸送剤を使用することを特徴とする単層型電子写真感光体の製造方法。
【発明の詳細な説明】
【技術分野】
【０００１】
本発明は、像担持体として正帯電の単層型電子写真感光体ドラムを用いた、静電式複写機、ファクシミリ、レーザービームプリンタ等の画像形成装置に利用される単層型電子写真感光体及びそのような単層型電子写真感光体の製造方法に関する。
【背景技術】
【０００２】
上記画像形成装置においては、画像形成装置に用いられる光源の波長領域に感度を有する種々の有機感光体を使用することができる。この有機感光体は、従来の無機感光体に比べて製造が容易であり、電荷輸送剤、電荷発生剤、結着樹脂等の感光体材料の選択肢が多様で、機能設計の自由度が高いという利点を有することから、近年、広く用いられている。
【０００３】
有機感光体には、電荷輸送剤を電荷発生剤とともに同一の感光層中に分散させた単層型感光体と、電荷発生剤を含有する電荷発生層と電荷輸送剤を含有する電荷輸送層とを積層した積層型感光体とがある。
【０００４】
特に、構造が簡単で製造が容易であること、層を形成する際の皮膜欠陥を抑制できること、層間の界面が少なく、光学的特性を向上できること等により、近年、単層型感光体が非常に脚光を浴びている。単層型感光体は正負いずれの帯電型にも使用することができるが、感光体構成材料の特性により、一般的には正帯電型が現在のところ主流となっている。
【０００５】
そして、上記単層型感光体を用いた画像形成装置は下記の利点を有し、その市場を拡大しつつある。
１）積層型のように電荷発生層と電荷輸送層との界面での電荷移動の乱れが無いため高画質である。
２）正帯電で使用する場合、人体に有害なオゾンをほとんど発生しない。
【発明の開示】
【発明が解決しようとする課題】
【０００６】
近年、ますます高まりつつある画像形成装置のより一層の高速化、及び省エネルギー化の要求を満足するためには、従来の単層型電子写真感光体では、すでに感度が不十分となりつつあるのが現状である。
【０００７】
すなわち、従来の正帯電単層型電子写真感光体では、例えばＡ４コピー速度が毎分５０枚以上のプロセススピードの速い画像形成装置においては、露光光量が少なく、感光体ドラムが露光位置から現像位置に達するまでの時間が短いため、露光による電位減衰の最中で現像プロセスに達するという現象が発生する。
【０００８】
その結果、感光体の明電位を下げるため必要以上の光量が必要となったり、電位減衰の途中であるため環境変動による明電位変化が大きくなったり、また、露光と現像の繰返しによる感光体疲労が大きくなる、といった問題が発生し、良好な画像が得られ難い。
【０００９】
本発明の目的は、高速化、及び省エネルギー化の要求に十分に対応する画像形成方法に使用される像担持体としての高感度な電子写真感光体及びその製造方法を提供することである。
【課題を解決するための手段】
【００１０】
上記課題を解決するため、本発明者らは、鋭意研究の結果、像担持体として、導電性基体上に少なくとも電荷発生剤、ホール輸送剤、電子輸送剤及びバインダー樹脂から構成される感光層を備え、電界強度が５×１０5Ｖ／ｃｍにおけるホール輸送剤の移動度が１×１０-5ｃｍ2／Ｖ／ｓｅｃ以上であり、且つホール輸送剤の移動度に対して、電子輸送剤の移動度が１／２００００以上１／１０以下である正帯電単層型電子写真感光体ドラムを備えており、高速及び省エネルギー画像形成装置の提供を可能にすることを明らかにした。
すなわち、本発明の正帯電単層型電子写真感光体は、正帯電型の画像形成装置に用いる単層型電子写真感光体であって、像担持体として、導電性基体上に少なくとも電荷発生剤、ホール輸送剤、電子輸送剤及びバインダー樹脂から構成される感光層を備え、電界強度が５×１０5Ｖ／ｃｍにおいて、ＴＯＦ法を用いて測定されるホール輸送剤の移動度をＨＴＭとし、同様に、電子輸送剤の移動度をＥＴＭとしたときに、ホール輸送剤の移動度（ＨＴＭ）を１×１０-5ｃｍ2／Ｖ／ｓｅｃ以上の値とするとともに、電子輸送剤の移動度（ＥＴＭ）を１．７５×１０-9ｃｍ2／Ｖ／ｓｅｃ以上の値とし、且つ、ＥＴＭ／ＨＴＭで表される移動度の比率を１／２００００〜１／１０の範囲内の値とした単層型電子写真感光体である。
また、電荷発生剤の添加量を、前記バインダー樹脂に対して、０．１〜３０重量％の範囲内の値とし、ホール輸送剤の添加量を、バインダー樹脂に対して、５〜５００重量％の範囲内の値とし、さらに、電子輸送剤の添加量を、バインダー樹脂に対して、５〜１００重量％の範囲内の値とした単層型電子写真感光体である。
【００１１】
すなわち、本発明の正帯電単層型電子写真感光体は、非常に高感度を示す。そして、このような高感度な正帯電単層型電子写真感光体が得られた理由は、以下のように推測される。
【００１２】
光生成したキャリアのうち、電子は感光層表面に、ホールは導電性基体側に到達して光減衰が起こる。また、電荷発生分布は感光層表面近傍に偏在するため、ホールの移動距離が、電子の移動距離に比較して必然的に長くなる。
【００１３】
まず、電界強度５×１０5Ｖ／ｃｍにおいて１×１０-5ｃｍ2／Ｖ／ｓｅｃ以上の移動度を有するホール輸送剤に対して電子輸送剤の移動度が１／２００００未満の場合、ホール輸送剤及び電子輸送剤の移動度差により、感光層表面に到達しきれなかった電子が感光層中に残留する。このため電荷発生効率が上がらず感光体の感度低下につながり、高速画像形成装置においては十分な画像濃度が得られ難くなる。
【００１４】
逆に、上記ホール輸送剤に対して電子輸送剤の移動度が１／１０より大きい場合、ホールが導電性基体に到達するよりも早く感光層表面の正電荷が打ち消され、感光層の電界強度が低下する。このため、ホールの移動がますます律速となり感度低下につながる。また、感光層表面の正電荷を打ち消すため、感光体の表面電位も低下する傾向となり、画像かぶりが発生し易くなる。
【００１５】
次に、本発明の画像形成方法に用いられる正帯電単層型電子写真感光体ドラムの感光層は、少なくとも電荷発生剤、ホール輸送剤、電子輸送剤及びバインダー樹脂から構成され、後述するように、従来公知の任意の添加剤を添加させることができる。また、導電性基体と感光層との間に、バリア層が形成されていてもよい。
【００１６】
しかしながら、感光層への上記添加剤の添加や、バリア層を設けることは、感光体ドラムの電子写真特性（感度、帯電能など）に悪影響を及ぼすため、特に、感光体ドラムの露光後電位が１７０Ｖ以下になるように、添加剤の種類やバリア層に使用される材料を選択しなければならない。
【発明を実施するための最良の形態】
【００１７】
単層型電子写真感光体は、導電性基体上に単一の感光層を設けたものである。この感光層は、電荷発生剤、ホール輸送剤、電子輸送剤、バインダー樹脂等を適当な溶媒に溶解または分散させ、得られた塗布液を導電性基体上に塗布し、乾燥させることで形成される。
【００１８】
次に、本発明の画像形成方法に用いられる正帯電単層型電子写真感光体の種々の構成材料について説明する。
【００１９】
＜電荷発生剤＞
本発明の画像形成方法に用いられる電子写真感光体の電荷発生材料としては、例えば、種々のフタロシアニン顔料、多環キノン顔料、アゾ顔料、ペリレン顔料、インジゴ顔料、キナクリドン顔料、アズレニウム塩顔料、スクアリリウム顔料、シアニン顔料、ピリリウム染料、チオピリリウム染料、キサンテン染料、キノンイムン色素、トリフェニルメタン色素、スチリル色素、セレン、テルル、アモルファスシリコン、硫化カドミウム等があげられ、単独または２種類以上をブレンドして使用できる。これらの電荷発生剤は、バインダー樹脂に対して０．１〜３０重量％、更には０．５〜１０重量％含有させることが好ましい。
【００２０】
上記例示の電荷発生剤のうち、特に半導体レーザー等の光源を使用したレーザービームプリンタやファクシミリ等のデジタル光学系の画像形成装置には、７００ｎｍ以上の波長領域に感度を有する感光体が必要となるため、例えば、一般式（ＣＧ１）で表される無金属フタロシアニンや、一般式（ＣＧ２）で表されるオキソチタニルフタロシアニン等のフタロシアニン系顔料が好適に用いられる。なお、上記フタロシアニン系顔料の結晶形については特に限定されず、種々のものを使用できる。
【００２１】
（ＣＧ１）無金属フタロシアニン
【化１】
2006065353.tif 000003
【００２２】
（ＣＧ２）オキソチタニルフタロシアニン
【化２】
2006065353.tif 000004
【００２３】
＜ホール輸送剤＞
本発明の画像形成方法に用いられる感光体のホール輸送剤は、電界強度５×１０5Ｖ／ｃｍにおいて１×１０-5ｃｍ2／Ｖ／ｓｅｃ以上の移動度を有する必要がある。例えば、下記の一般式（ＨＴ１）〜（ＨＴ３）で表される化合物があげられる。
【００２４】
（ＨＴ１）移動度：１．２１×１０-5ｃｍ2／Ｖ／ｓｅｃ
【化３】
2006065353.tif 000005
【００２５】
（ＨＴ２）移動度：１．６９×１０-5ｃｍ2／Ｖ／ｓｅｃ
【化４】
2006065353.tif 000006
【００２６】
（ＨＴ３）移動度：３．３８×１０-5ｃｍ2／Ｖ／ｓｅｃ
【化５】
2006065353.tif 000007
【００２７】
本発明の画像形成方法に用いられる感光体においてホール輸送剤は、１種単独で用いられる他、２種以上を混合して使用することができる。またホール輸送剤の含有量は、バインダー樹脂に対して５〜５００重量％、更には２５〜２００重量％が好ましい。
【００２８】
＜電子輸送剤＞
本発明の画像形成方法に用いられる単層型正帯電電子写真感光体の電子受容体としては、前記例示のホール輸送剤の移動度に対して、１／２００００以上１／１０以下の移動度を有することが必要であり、例えば、前記ホール輸送剤に対して、下記の一般式（ＥＴ１）〜（ＥＴ７）で表わされる化合物があげられる。
【００２９】
（ＥＴ１）移動度：１．７５×１０-9ｃｍ2／Ｖ／ｓｅｃ
【化６】
2006065353.tif 000008
【００３０】
（ＥＴ２）移動度：５．３２×１０-9ｃｍ2／Ｖ／ｓｅｃ
【化７】
2006065353.tif 000009
【００３１】
（ＥＴ３）移動度：１．６７×１０-8ｃｍ2／Ｖ／ｓｅｃ
【化８】
2006065353.tif 000010
【００３２】
（ＥＴ４）移動度：６．１３×１０-8ｃｍ2／Ｖ／ｓｅｃ
【化９】
2006065353.tif 000011
【００３３】
（ＥＴ５）移動度：１．３７×１０-7ｃｍ2／Ｖ／ｓｅｃ
【化１０】
2006065353.tif 000012
【００３４】
（ＥＴ６）移動度：３．４７×１０-7ｃｍ2／Ｖ／ｓｅｃ
【化１１】
2006065353.tif 000013
【００３５】
（ＥＴ７）移動度：１．０４×１０-6ｃｍ2／Ｖ／ｓｅｃ
【化１２】
2006065353.tif 000014
【００３６】
本発明の画像形成方法に用いられる感光体において電子輸送剤は、１種単独で用いられる他、２種以上を混合して使用することができる。また電子輸送剤の含有量は、バインダー樹脂に対して５〜１００重量％、更には１０〜８０重量％が好ましい。
【００３７】
なお、上記の移動度は常温下、通常のＴＯＦ（ＴｉｍｅＯｆＦｌｉｇｈｔ）法により測定した。電界強度は５×１０5Ｖ／ｃｍとした。測定サンプルは、バインダー樹脂（重量平均分子量２０，０００のｂｉｓ−Ｚ型ポリカーボネート樹脂）に対して４０ｗｔ％の電荷輸送剤濃度で溶解させ、基材上に塗布し８０℃、３０分間の熱処理を行い作製した。サンプル膜厚は７μｍである。
【００３８】
＜バインダー樹脂＞
前記各成分を分散させるためのバインダー樹脂は、従来から感光層に使用されている種々の樹脂を使用することができる。例えば、スチレン系重合体、スチレン−ブタジエン共重合体、スチレン−アクリロニトリル共重合体、スチレン−マレイン酸共重合体、アクリル系重合体、スチレン−アクリル系共重合体、ポリエチレン、エチレン−酢酸ビニル共重合体、塩素化ポリエチレン、ポリ塩化ビニル、ポリプロピレン、アイオノマー、塩化ビニル−酢酸ビニル共重合体、ポリエステル、アルキド樹脂、ポリアミド、ポリウレタン、ポリカーボネート、ポリアリレート、ポリスルホン、ジアリルフタレート樹脂、ケトン樹脂、ポリビニルブチラール樹脂、ポリエーテル樹脂等の熱可塑性樹脂、シリコーン樹脂、エポキシ樹脂、フェノール樹脂、尿素樹脂、メラミン樹脂、その他架橋性の熱硬化性樹脂、エポキシアクリレート、ウレタン−アクリレート等の光硬化型樹脂等の樹脂が使用可能である。これらのバインダー樹脂は単独で使用できる他、２種以上を併用することもできる。
【００３９】
感光層には、前記各成分のほかに、電子写真特性に悪影響を与えない範囲で、従来公知の種々の添加剤、例えば、酸化防止剤、ラジカル補足剤、一重項クエンチャー、紫外線吸収剤等の劣化防止剤、軟化剤、可塑剤、表面改質剤、増量剤、増粘剤、分散安定剤、ワックス、アクセプター、ドナー等を配合することができる。また、感光層の感度を向上させるために、例えば、テルフェニル、ハロナフトキノン類、アセナフチレン等の公知の増感剤を電荷発生剤と併用してもよい。
【００４０】
単層型正帯電電子写真感光体における感光層の厚さは５〜１００μｍ、好ましくは１０〜５０μｍである。
【００４１】
単層型正帯電電子写真感光体においては、導電性基体と感光層との間に、感光体の特性を阻害しない範囲でバリア層が形成されていてもよい。また、感光体の表面には、保護層が形成されていてもよい。
【００４２】
上記感光層が形成される導電性基体としては、導電性を有する種々の材料を使用することができ、例えば、鉄、アルミニウム、銅、スズ、白金、銀、バナジウム、モリブデン、クロム、カドミウム、チタン、ニッケル、パラジウム、インジウム、ステンレス鋼、真鍮等の金属単体や、上記金属が蒸着またはラミネートされたプラスチック材料、ヨウ化アルミニウム、酸化スズ、酸化インジウム等で被覆されたガラス等があげられる。
【００４３】
導電性基体の形状は、使用する画像形成装置の構造に合わせて、シート状、ドラム状等のいずれであってもよく、基体自体が導電性を有するか、あるいは基体の表面が導電性を有していればよい。また、導電性基体は、使用に際して十分な機械的強度を有するものが好ましい。
【００４４】
前記感光層を塗布の方法により形成する場合には、前記例示の正孔輸送剤、電荷発生剤、電子受容体、結着樹脂等を適当な溶剤とともに、公知の方法、例えば、ロールミル、ボールミル、アトライタ、ペイントシエーカー、超音波分散機等を用いて分散混合して分散液を調整し、これを公知の手段により塗布して乾燥させればよい。
【００４５】
上記分散液を作製するための溶剤としては、種々の有機溶剤が使用可能であり、例えば、メタノール、エタノール、イソプロパノール、ブタノール等のアルコール類、n−ヘキサン、オクタン、シクロヘキサン等の脂肪族系炭化水素、ベンゼン、トルエン、キシレン等の芳香族系炭化水素、ジクロロメタン、ジクロロエタン、クロロホルム、四塩化炭素、クロロベンゼン等のハロゲン化炭化水素、ジメチルエーテル、ジエチルエーテル、テトラヒドロフラン、エチレングリコールジメチルエーテル、ジエチレングリコールジメチルエーテル等のエーテル類、アセトン、メチルエチルケトン、シクロヘキサノン等のケトン類、酢酸エチル、酢酸メチル等のエステル類、ジメチルホルムアルデヒド、ジメチルホルムアミド、ジメチルスルホキシド等があげられる。これらの溶剤は単独で、または2種以上混合して用いられる。
【００４６】
さらに、電荷発生剤、ホール輸送剤、電子輸送剤の分散性、感光層表面の平滑性を良くするために、界面活性剤、レベリング剤等を使用してもよい。
【実施例】
【００４７】
以下、実施例、比較例をあげて本発明を説明する。なお、以下の実施形態は本発明を具体化した一例であって、本発明の技術的範囲を限定するものではない。
【００４８】
［実施例１〜１１］
電荷発生剤としてＸ型無金属フタロシアニン（ＣＧＭ）４．５重量部、ホール輸送剤［前記（ＨＴ１）〜（ＨＴ３）から１種類選択］６５重量部、及び電子輸送剤［前記（ＥＴ１）〜（ＥＴ７）から１種類選択］３０重量部、バインダー樹脂として重量平均分子量３０，０００のビスフェノールＺ型ポリカーボネート樹脂（Ｒｅｓｉｎ）１００重量部、テトラヒドロフラン７６０重量部を、ボールミル中で２７時間分散あるいは溶解させ、単層型感光層用塗布液を調合した。そして、この塗布液を、支持体としてのアルミニウム素管上にディップコート法にて塗布し、１／１０℃、４０分間の熱風乾燥を行い、膜厚２７．５μｍの単一感光層を有する単層型感光体を作製した。
【００４９】
［比較例１〜７］電子輸送剤として、（ＥＴ８）〜（ＥＴ１１）から１種類選択使用した以外は、実施例１〜１１と同様にして単層型感光体を作製した。
【００５０】
（ＥＴ８）移動度：６．００×１０-10ｃｍ2／Ｖ／ｓｅｃ
【化１３】
2006065353.tif 000015
【００５１】
（ＥＴ９）移動度：７．５６×１０-10ｃｍ2／Ｖ／ｓｅｃ
【化１４】
2006065353.tif 000016
【００５２】
（ＥＴ１０）移動度：２．０８×１０-6ｃｍ2／Ｖ／ｓｅｃ
【化１５】
2006065353.tif 000017
【００５３】
（ＥＴ１１）移動度：２．７７×１０-6ｃｍ2／Ｖ／ｓｅｃ
【化１６】
2006065353.tif 000018
【００５４】
［比較例８〜１４］
ホール輸送剤として、（ＨＴ４）を使用した以外は、実施例１〜１１と同様にして単層型感光体を作製した。
【００５５】
（ＨＴ４）移動度：１．６０×１０-6ｃｍ2／Ｖ／ｓｅｃ
【化１７】
2006065353.tif 000019
【００５６】
上記各実施例、比較例の電子写真感光体について、下記の試験を行って、その特性を評価した。
【００５７】
＜初期感度評価＞
ジェンテック（ＧＥＮＴＥＣ）社製のドラム感度試験機（商品名ジェンテックシンシア３０Ｍ）を用いて、各実施例、比較例の電子写真感光体に印加電圧を加えて、その表面を＋８００Ｖに帯電させた。
【００５８】
次に、上記試験機の露光光源であるハロゲンランプの白色光からバンドパスフィルターを用いて取り出した波長７８０ｎｍの単色光（半値幅２０ｎｍ，光強度１５μＷ）を、上記帯電状態の感光体の表面に露光（露光時間４０ｍｓｅｃ）した。そして、露光開始時点から５００ｍｓｅｃ経過した時点での表面電位を露光後電位ＶL（Ｖ）として測定した。すなわち、露光後電位が小さいほど感光体は高感度である。
【００５９】
露光後電位については、Ａ４コピー速度が毎分５０枚以上の高速画像形成装置にて十分な画像濃度を得るためには、１７０Ｖ以下でなければならない。
【００６０】
＜初期帯電評価＞
前記ドラム感度試験機を用いて、流れ込み電流値が１２μＡでの各実施例、比較例の電子写真感光体の初期表面電位Ｖ0（Ｖ）を測定した。帯電はコロトロン方式で実施した。
【００６１】
初期表面電位については、Ａ４コピー速度が毎分５０枚以上の画像形成装置にてかぶりの無い画像を得るためには７５０Ｖ以上でなければならない。
【００６２】
＜画像評価＞
各実施例、比較例で得た電子写真感光体を、Ａ４コピー速度が毎分５０枚の高速デジタル複写機［三田工業（株）社製Ｃｒｅａｇｅ７３５０］に装着し実写試験を行い、べた反射濃度を日本電色（株）社製の反射濃度測定装置を用いて測定した。
【００６３】
画像濃度（ＩＤ）はべた黒部の濃度測定値である。かぶり濃度（ＦＤ）は、複写後の非画像部の反射濃度から、複写前白紙の反射濃度を差し引いた濃度である。
【００６４】
画像濃度については、１．３以上を可、１．３未満を不可、かぶり濃度については、０．００５以下を可、０．００６以上を不可と評価した。
【００６５】
表１に評価結果を示した。比較例８〜１４に示す、電界強度５×１０5Ｖ／ｃｍにおけるホール輸送剤の移動度が１×１０-5ｃｍ2／Ｖ／ｓｅｃより小さい場合は、図１に示すように該感光体の露光後電位ＶLは１７０Ｖより大きくなり、十分な画像濃度を得ることができなかった。
【００６６】
【表１】
2006065353.tif 000020
【００６７】
図２に、電界強度５×１０5Ｖ／ｃｍにおけるホール輸送剤の移動度が１×１０-5ｃｍ2／Ｖ／ｓｅｃ以上の場合、露光後電位ＶL（Ｖ）と移動度比［電子輸送剤（ＥＴＭ）／ホール輸送剤（ＨＴＭ）］］との関係を、図３に初期表面電位Ｖ0と移動度比との関係を示した（実施例１〜１１、比較例１〜７について）。
【００６８】
図２、３より、移動度比が１／２００００以上１／１０以下の場合に、感光体の露光後電位ＶLが１７０Ｖ以下、初期表面電位Ｖ0が７５０Ｖ以上となり、表１より、Ａ４コピー速度が毎分５０枚の高速画像形成装置での実写試験でも、画像かぶりが無く、ＩＤが１．３以上の十分な画像濃度が得られた。
【００６９】
一方、移動度比が１／２００００より小さい場合、該感光体の露光後電位ＶLは１７０Ｖより大きくなり、十分な画像濃度を得ることができなかった。移動度比が１／１０より大きい場合、該感光体の初期表面電位Ｖ0が７５０Ｖより小さく、画像かぶりが発生した。
【産業上の利用可能性】
【００７０】
本発明の単層型電子写真感光体及びその製造方法によれば、像担持体として、導電性基体上に少なくとも電荷発生剤、ホール輸送剤、電子輸送剤及びバインダー樹脂から構成される感光層を備え、電界強度が５×１０5Ｖ／ｃｍにおける前記ホール輸送剤の移動度が１×１０-5ｃｍ2／Ｖ／ｓｅｃ以上であり、且つ前記ホール輸送剤の移動度に対して、前記電子輸送剤の移動度が１／２００００以上１／１０以下である正帯電の単層型電子写真感光体ドラムが得られ、高速及び省エネルギー画像形成装置や画像形成方法の提供が可能となる。
【図面の簡単な説明】
【００７１】
【図１】感光体の露光後電位とホール輸送剤（ＨＴＭ）の移動度との関係
【図２】電界強度５×１０5Ｖ／ｃｍにおけるホール輸送剤の移動度が１×１０-5ｃｍ2／Ｖ／ｓｅｃ以上の場合、感光体の露光後電位と移動度比［電子輸送剤（ＥＴＭ）／ホール輸送剤（ＨＴＭ））］との関係
【図３】電界強度５×１０5Ｖ／ｃｍにおけるホール輸送剤の移動度が１×１０-5ｃｍ2／Ｖ／ｓｅｃ以上の場合、感光体の初期表面電位と移動度比［電子輸送剤（ＥＴＭ）／ホール輸送剤（ＨＴＭ））］との関係
【図１】
2006065353.tif 000021
【図２】
2006065353.tif 000022
【図３】
2006065353.tif 000023